УСОВЕРШЕНСТВОВАНИЯ В КОНСТРУКЦИИ СВИНЦОВО-КИСЛОТНОГО АККУМУЛЯТОРА

1. Свинцово-кислотный аккумулятор или гальванический элемент, содержащий по меньшей мере один электрод, содержащий:
проводящий волокнистый материал в качестве токоприемника, содержащий:
нити, содержащие волокна, среднее межволоконное расстояние между которыми составляет менее чем 50 микрон, и/или
нити, представляющие собой моноволокна, в которых среднее межволоконное расстояние между моноволокнами составляет менее чем 50 микрон, и
проводящие цепи частиц на основе Pb, присоединенные к волокнам.
2. Свинцово-кислотный аккумулятор или гальванический элемент по п.1, отличающийся тем, что проводящие цепи частиц на основе Pb сформированы посредством пропитки проводящего волокнистого материала пастой, содержащей частицы на основе Pb, и пропусканием формирующего тока через аккумулятор или гальванический элемент.
3. Свинцово-кислотный аккумулятор по п.1, отличающийся тем, что проводящие цепи частиц на основе Pb сформированы посредством пропитки проводящего волокнистого материала пастой, содержащей частицы сульфата свинца, и пропусканием формирующего тока через аккумулятор или гальванический элемент.
4. Свинцово-кислотный аккумулятор или гальванический элемент по п.1, отличающийся тем, что проводящие цепи частиц на основе Pb сформированы посредством пропитки проводящего волокнистого материала пастой, содержащей частицы Pb и PbO, и пропусканием формирующего тока через аккумулятор или гальванический элемент.
5. Свинцово-кислотный аккумулятор или гальванический элемент по п.1, отличающийся тем, что проводящие цепи частиц на основе Pb сформированы посредством пропитки проводящего волокнистого материала пастой, содержащей частицы соли свинца, и пропусканием формирующего тока через аккумулятор или гальванический элемент.
6. Свинцово-кислотный аккумулятор или гальванический элемент по п.3, отличающийся тем, что паста также содержит разбавленную серную кислоту.
7. Свинцово-кислотный аккумулятор или гальванический элемент по п.6, отличающийся тем, что электролит аккумулятора или гальванического элемента также содержит разбавленную серную кислоту.
8. Свинцово-кислотный аккумулятор или гальванический элемент по п.3, отличающийся тем, что по меньшей мере большая часть частиц на основе Pb в пасте имеет средний размер 10 микрон или менее.
9. Свинцово-кислотный аккумулятор или гальванический элемент по любому из пп.1-8, в котором средняя глубина проводящего волокнистого материала составляет по меньшей мере 0,2 миллиметра.
10. Свинцово-кислотный аккумулятор или гальванический элемент по п.1, отличающийся тем, что среднее межволоконное расстояние характерно по меньшей мере для большей части проводящего волокнистого материала.
11. Свинцово-кислотный аккумулятор или гальванический элемент по п.1, отличающийся тем, что по меньшей мере большая часть волокон имеет средний диаметр от примерно 6 до примерно 7 микрон.
12. Свинцово-кислотный аккумулятор или гальванический элемент по п.1, отличающийся тем, что проводящий волокнистый материал представляет собой тканый, нетканый, войлочный или вязаный материал.
13. Свинцово-кислотный аккумулятор или гальванический элемент по п.12, отличающийся тем, что проводящий волокнистый материал содержит углеродно-волокнистый материал.
14. Свинцово-кислотный аккумулятор или гальванический элемент по п.13, отличающийся тем, что углеродно-волокнистый материал термически обработан.
15. Свинцово-кислотный аккумулятор по п.13, отличающийся тем, что углеродно-волокнистый материал термически обработан с помощью электрического дугового разряда.
16. Свинцово-кислотный аккумулятор или гальванический элемент по п.15, отличающийся тем, что углеродно-волокнистый материал термически обработан с помощью электрического дугового разряда путем относительного перемещения углеродно-волокнистого материала и электрической дуги в зазоре между двумя электродами или мимо электрода, так что между электродом и углеродно-волокнистым материалом возникает электрическая дуга.
17. Свинцово-кислотный аккумулятор или гальванический элемент по п.1, отличающийся тем, что углеродно-волокнистый материал термически обработан с помощью электрического дугового разряда в присутствии введенной металлической добавки.
18. Свинцово-кислотный аккумулятор или гальванический элемент по п.1, отличающийся тем, что объёмное удельное сопротивление проводящего волокнистого материала составляет менее чем 10 Ω мм.
-1
-1
19. Свинцово-кислотный аккумулятор или гальванический элемент по п.1, отличающийся тем, что термическая проводимость проводящего волокнистого составляет не менее чем 25 Вт м К.
20. Свинцово-кислотный аккумулятор или гальванический элемент по п.1, отличающийся тем, что поверхность проводящего волокнистого материала активирована для увеличения площади легкодоступной поверхности с целью повышения емкости.
21. Свинцово-кислотный аккумулятор или гальванический элемент по п.1, отличающийся тем, что указанный по меньшей мере один электрод содержит проводящий каркас или элементы каркаса, поддерживающие проводящий волокнистый материал, с которыми электрически соединены нити проводящего волокнистого материала.
22. Свинцово-кислотный аккумулятор или гальванический элемент по п.21, отличающийся тем, что нити проводящего волокнистого материала электрически соединены с металлическим каркасом или элементами каркаса с помощью металлического элемента, в который при получении встроены концы или другая часть нитей и который расплавлен после его наложения на нити.
23. Свинцово-кислотный аккумулятор или гальванический элемент по п.1, отличающийся тем, что проводящий волокнистый материал закреплен, а нити проводящего волокнистого материала электрически соединены с помощью металлического элемента, в который при получении встроены концы или другая часть нитей и который расплавлен после его наложения на нити.
24. Свинцово-кислотный аккумулятор или гальванический элемент, содержащий по меньшей мере один электрод, содержащий в качестве токоприемника углеродно-волокнистый материал, термически обработанный с помощью электрического дугового разряда.
25. Свинцово-кислотный аккумулятор или гальванический элемент по п.24, отличающийся тем, что углеродно-волокнистый материал термически обработан с помощью электрического дугового разряда путем относительного перемещения углеродно-волокнистого материала и электрической дуги в зазоре между двумя электродами или мимо электрода, так что между электродом и углеродно-волокнистым материалом возникает электрическая дуга.
26. Способ получения свинцово-кислотного аккумулятора или гальванического элемента, включающий формирование по меньшей мере одного электрода, содержащего в качестве токоприемника проводящий волокнистый материал, содержащий:
нити, содержащие волокна, среднее межволоконное расстояние между которыми составляет менее чем 50 микрон, и/или
нити, представляющие собой моноволокна, в которых среднее межволоконное расстояние между моноволокнами составляет менее, чем 50 микрон, и
формирование проводящих цепей частиц на базе Pb, присоединенных к волокнам.
27. Способ по п.26, отличающийся тем, что волокнистый материал содержит углеродно-волокнистый материал.
28. Способ по п.27, включающий термическую обработку углеродно-волокнистого материала с помощью электрического дугового разряда.